(57)【要約】【課題】  耐熱性及び耐薬品性に優れる不織布、及びその製造方法を提供すること。【解決手段】  本発明の不織布は、ポリベンゾイミダゾールを主体とする、平均繊維径が２μｍ以下の極細繊維を含む不織布であり、温度８０℃のＮ−メチル−２−ピロリドン溶液中に、前記不織布を３０分間浸漬した後における不織布の質量が、浸漬前の質量の８５％以上である。このような本発明の不織布は、ポリベンゾイミダゾールに加えて、熱硬化性樹脂又はエポキシ基を有する化合物を含む、ポリベンゾイミダゾールを主体とする紡糸溶液を調製する工程、前記紡糸溶液を紡糸して平均繊維径が２μｍ以下の極細繊維を形成し、直接集積して繊維ウエブを形成する工程、及び前記繊維ウエブを熱処理することにより不織布を形成する工程、によって製造することができる。【選択図】    なし【特許請求の範囲】
【請求項１】
ポリベンゾイミダゾールを主体とする、平均繊維径が２μｍ以下の極細繊維を含む不織布であり、温度８０℃のＮ−メチル−２−ピロリドン溶液中に、前記不織布を３０分間浸漬した後における不織布の質量が、浸漬前の質量の８５％以上である不織布。
【請求項２】
前記極細繊維がポリベンゾイミダゾールに加えて、熱硬化性樹脂又はエポキシ基を有する化合物を含んでいる、請求項１記載の不織布。
【請求項３】
ポリベンゾイミダゾールに加えて、熱硬化性樹脂又はエポキシ基を有する化合物を含む、ポリベンゾイミダゾールを主体とする紡糸溶液を調製する工程、
前記紡糸溶液を紡糸して平均繊維径が２μｍ以下の極細繊維を形成し、直接集積して繊維ウエブを形成する工程、及び
前記繊維ウエブを熱処理することにより不織布を形成する工程、
を有する不織布の製造方法であり、前記不織布の、温度８０℃のＮ−メチル−２−ピロリドン溶液中に、３０分間浸漬した後における質量が、浸漬前の質量の８５％以上である、不織布の製造方法。
【発明の詳細な説明】
【技術分野】
【０００１】
本発明は不織布及びその製造方法に関する。より具体的には、ポリベンゾイミダゾールを主体とする極細繊維を含む、耐熱性及び耐薬品性に優れる不織布及びその製造方法に関する。本発明の不織布は耐熱性及び耐薬品性に優れているため、フィルタ、セパレータ、支持体、クッション材、或いは防護服として好適に使用することができる。
【背景技術】
【０００２】
ポリベンゾイミダゾールは６００℃を越える熱分解温度を有し、ガラス転移温度も４３０℃程度と高く、優れた耐熱性を有し、また、機械的特性や電気的特性の点においても優れているため、これらの特性を必要とする用途に好適に使用できる。
【０００３】
例えば、ポリベンズイミダゾールと芳香族ポリアミド、芳香族ポリアミド−ヒドラジド又は複素環式結合を含む芳香族ポリアミドとのブレンドからなる繊維を、熱及びスルホン化剤によって後処理して熱硬化し、後に熱に暴露された時の収縮を最小とし、溶剤及び酸に対する耐性を強化することを開示している（特許文献１）。しかしながら、このような方法で熱硬化した場合、有機溶剤によってスルホン化剤が脱離する可能性があり、耐薬品性が十分であるとはいえなかった。例えば、高分子電解質を溶解させた溶液に前記繊維を分散させた分散溶液を用いて高分子電解質膜を作製する際に、前記繊維が溶解してしまい、補強作用を十分に発揮できないことが予想された。また、繊維径の小さい極細繊維とした場合、スルホン化剤によって処理した後に熱処理することによって、溶剤及び酸に対する耐性を強化しようとしたが、極細繊維が溶解してしまい、所望の耐性に優れた極細繊維を作製することが困難であった。
【先行技術文献】
【特許文献】
【０００４】
【特許文献１】特開２０１２−２３８５９０号公報
【発明の概要】
【発明が解決しようとする課題】
【０００５】
本発明は上述のような状況下においてなされたものであり、耐熱性及び耐薬品性に優れる不織布及びその製造方法を提供することを目的とする。
【課題を解決するための手段】
【０００６】
本発明の請求項１にかかる発明は、「ポリベンゾイミダゾールを主体とする、平均繊維径が２μｍ以下の極細繊維を含む不織布であり、温度８０℃のＮ−メチル−２−ピロリドン溶液中に、前記不織布を３０分間浸漬した後における不織布の質量が、浸漬前の質量の８５％以上である不織布。」である。
【０００７】
本発明の請求項２にかかる発明は、「前記極細繊維がポリベンゾイミダゾールに加えて、熱硬化性樹脂又はエポキシ基を有する化合物を含んでいる、請求項１記載の不織布。」である。
【０００８】
本発明の請求項３にかかる発明は、「ポリベンゾイミダゾールに加えて、熱硬化性樹脂又はエポキシ基を有する化合物を含む、ポリベンゾイミダゾールを主体とする紡糸溶液を調製する工程、前記紡糸溶液を紡糸して平均繊維径が２μｍ以下の極細繊維を形成し、直接集積して繊維ウエブを形成する工程、及び前記繊維ウエブを熱処理することにより不織布を形成する工程、を有する不織布の製造方法であり、前記不織布の、温度８０℃のＮ−メチル−２−ピロリドン溶液中に、３０分間浸漬した後における質量が、浸漬前の質量の８５％以上である、不織布の製造方法。」である。
【発明の効果】
【０００９】
本発明の請求項１にかかる発明は、ポリベンゾイミダゾールを主体とする極細繊維を含んでいるため耐熱性に優れており、しかも温度８０℃のＮ−メチル−２−ピロリドン溶液中に３０分間浸漬した後における不織布の質量が、浸漬前の質量の８５％以上と耐薬品性にも優れている。
【００１０】
本発明の請求項２にかかる発明は、極細繊維がポリベンゾイミダゾールに加えて、熱硬化性樹脂又はエポキシ基を有する化合物を含んでいるため、更に耐薬品性に優れている。
【００１１】
本発明の請求項３にかかる発明は、請求項１にかかる、耐熱性及び耐薬品性に優れる不織布を製造することができる。
【発明を実施するための形態】
【００１２】
本発明の不織布は、ポリベンゾイミダゾールを主体とする、平均繊維径が２μｍ以下の極細繊維を含んでいるため、耐熱性に優れ、また、機械的特性や電気的特性も優れている。
【００１３】
本発明の極細繊維を構成するポリベンゾイミダゾール（以下、「ＰＢＩ」と表記することがある）は特に限定するものではないが、例えば、下記式（Ｉ）または（ＩＩ）で表される繰り返し単位を有するものであることができる。
【００１４】
【化１】
2014234581.tif 000002
【００１５】
【化２】
2014234581.tif 000003
式（ＩＩ）において、ＹはＯ及びＳから選択される置換元素、又は炭素間結合（例えば、−Ｏ−、−ＣＯ−、−ＳＯ２−などの二価の基）である。
【００１６】
また、Ｚは二価Ｃ１−Ｃ１０アルカンジイル、二価Ｃ２−Ｃ１０アルケンジイル、二価Ｃ６−Ｃ１５アリール、二価Ｃ５−Ｃ１５ヘテロアリール、二価Ｃ５−Ｃ１５ヘテロシクリル、二価Ｃ６−Ｃ１９アリールスルホン、及び二価Ｃ６−Ｃ１９アリールエーテルからなる群より選択され、少なくとも１つの芳香環を有する２価の基が好ましい。例えば、次のような基を持つ官能基が好ましい。
【００１７】
【化３】
2014234581.tif 000004
【００１８】
本発明の極細繊維は前述のようなポリベンゾイミダゾール（ＰＢＩ）を主体（５０ｍａｓｓ％以上）とするものであるが、加えて、熱硬化性樹脂又はエポキシ基を有する化合物を含んでいるのが好ましい。このように熱硬化性樹脂を含んでいると、熱硬化性樹脂がポリベンゾイミダゾールと反応してポリマー鎖を架橋し、耐薬品性に優れているためである。また、エポキシ基を有する化合物（以下、「エポキシ化合物」と表記することがある）を含んでいると、エポキシ化合物がポリベンゾイミダゾールと反応してポリマー鎖を架橋し、耐薬品性に優れているためである。
【００１９】
前者の熱硬化性樹脂は特に限定するものではないが、フェノール樹脂、エポキシ樹脂を例示することができる。
【００２０】
後者のエポキシ化合物としては特に限定するものではないが、エポキシシラン、グリシジルフェニルエーテル、１,４−ブタンジオールジグリシジルエーテル、ブチルグリシジルエーテル、アリルグリシジルエーテル、メタクリル酸グリシジル、２−エチルヘキシルグリシジルエーテル、エチレングリコールグリシジルエーテル、１，４−ビス（グリシジル）オキシベンゼン、プロピレングリコールジグリシジルエーテルを例示できるが、有効に硬化剤として作用できるように、紡糸時の紡糸溶液を構成する溶媒よりも高い沸点（好ましくは１０℃以上高い沸点、より好ましくは２０℃以上高い沸点、更に好ましくは３０℃以上高い沸点）を有するエポキシ化合物であるのが好ましい。エポキシ化合物の沸点が紡糸溶液を構成する溶媒の沸点以下であると、例えば、エポキシ化合物を含む紡糸液を紡糸して繊維化する際に溶媒と一緒に揮発してしまい、有効に硬化剤として作用せず、結果として耐薬品性に劣る傾向があるためである。例えば、紡糸溶液の溶媒として、ジメチルアセトアミド（ＤＭＡｃ）を使用した場合、ＤＭＡｃの沸点は１６５℃であるため、１６５℃よりも高い沸点（好ましくは１７５℃以上、より好ましくは１８５℃以上、更に好ましくは１９５℃以上）を有するエポキシ化合物（例えば、エポキシシラン、グリシジルフェニルエーテル、１,４−ブタンジオールジグリシジルエーテルなど）であるのが好ましい。
【００２１】
本発明の極細繊維は前述のようなポリベンゾイミダゾール（ＰＢＩ）を主体とし、好ましくは熱硬化性樹脂又はエポキシ化合物を含んでいる（特には、ＰＢＩと熱硬化性樹脂又はエポキシ化合物からなる）ため、ＰＢＩによる耐熱性、機械的特性、電気的特性に加えて、耐薬品性にも優れている。このように、熱硬化性樹脂又はエポキシ化合物を含んでいる場合、前記性能のバランスに優れているように、極細繊維中、ＰＢＩの質量を１００とした時の、熱硬化性樹脂又はエポキシ化合物の質量は、６〜１００であるのが好ましく、７〜５０であるのがより好ましい。
【００２２】
本発明の不織布を構成する繊維は、分離性能、液体保持性能、払拭性能、隠蔽性能、絶縁性能、柔軟性、軽薄短小化への貢献など、様々な性能に優れているように、平均繊維径が２μｍ以下である。例えば、本発明の不織布を膜の支持体として使用すれば、強度を有する薄膜の作製に寄与することができ、電気化学素子用のセパレータとして使用すれば、電気絶縁性能及び電解液の保持性能に優れており、また、フィルタ用の濾過材として使用すれば、濾過精度の優れるフィルタとすることができる。
【００２３】
この平均繊維径が小さければ小さい程、前記性能に優れるため、１μｍ以下であるのが好ましく、８００ｎｍ以下であるのがより好ましく、６００ｎｍ以下であるのが更に好ましく、４００ｎｍ以下であるのが更に好ましい。一方で、平均繊維径の下限は特に限定するものではないが、強度的に優れるように、１ｎｍ以上であるのが好ましい。また、本発明における「繊維径」は、不織布表面の電子顕微鏡写真から測定して得られる繊維の直径を意味し、「平均繊維径」は５０箇所の繊維径の算術平均値をいう。
【００２４】
本発明の極細繊維の繊維長は特に限定するものではないが、極細繊維が不織布から脱落しにくいように、０．１ｍｍ以上であるのが好ましい。特に、極細繊維が連続繊維であると、脱落防止性に優れていることに加えて、繊維端部がほとんどなく、繊維端部によって他材料を損傷する危険が極めて低いため、好適である。
【００２５】
本発明の不織布は前述のような極細繊維を含有するものであるが、極細繊維が多い程、耐熱性、機械的特性、電気的特性及び耐薬品性に優れているため、極細繊維は不織布中、５０ｍａｓｓ％以上含まれているのが好ましく、７０ｍａｓｓ％以上含まれているのがより好ましく、９０ｍａｓｓ％以上含まれているのが更に好ましく、１００ｍａｓｓ％極細繊維から構成されているのが最も好ましい。
【００２６】
なお、不織布を構成する極細繊維以外の繊維は、ＰＢＩを主体としない（５０ｍａｓｓ％未満）繊維、ＰＢＩを主体とする、平均繊維径が２μｍを超える繊維であることができる。前者のＰＢＩを主体としない繊維を構成する樹脂としては、例えば、ポリアミド樹脂、ポリエステル樹脂、アクリル樹脂、ポリオレフィン系樹脂（ポリプロピレン系樹脂、ポリエチレン系樹脂など）などの合成樹脂を挙げることができる。
【００２７】
本発明の不織布は前述のような極細繊維を含有するものであるが、温度８０℃のＮ−メチル−２−ピロリドン溶液（以下、「ＮＭＰ溶液」と表記することがある）中に、不織布を３０分間浸漬した後における不織布の質量が、浸漬前の質量の８５％以上という、優れた耐薬品性を有する。つまり、ＮＭＰ溶液はポリベンゾイミダゾールの溶剤としても使用される溶液であるにもかかわらず、本発明のＰＢＩを主体とする極細繊維を含む不織布は、ＰＢＩがＮＭＰ溶液によって溶解しやすい、温度８０℃で３０分間という環境に曝したとしても、１５ｍａｓｓ％以下しか溶解しない、つまり、８５ｍａｓｓ％以上は溶解せず、質量を維持できるという、優れた耐薬品性を有する。浸漬後の不織布の質量が多ければ多い程、耐薬品性に優れていることを意味しているため、浸漬後の不織布質量は浸漬前の不織布質量の９０ｍａｓｓ％以上であるのが好ましく、９２ｍａｓｓ％以上であるのがより好ましく、９４ｍａｓｓ％以上であるのが更に好ましい。
【００２８】
なお、不織布のＮＭＰ溶液への浸漬前後における質量変化の測定は、ＮＭＰ溶液の温度を８０℃に維持して行う。また、不織布全体がＮＭＰ溶液中に浸漬できれば、不織布量及びＮＭＰ溶液量はどれだけであっても良く、特に限定しない。更に、３０分間浸漬後には、不織布を純水で洗浄し、温度１３０℃に設定したオーブンで乾燥した後に、質量を測定する。
【００２９】
本発明の不織布は優れた耐薬品性を示すものであるが、Ｎ−メチル−２−ピロリドン以外に対しても、優れた耐薬品性を示す。例えば、ＰＢＩの溶剤として使用できる、Ｎ，Ｎ−ジメチルホルムアミド、Ｎ，Ｎ−ジメチルアセトアミド、ジメチルスルホキシド、トルエンに対しても、優れた耐薬品性を示す。つまり、ＮＭＰに替えて、Ｎ，Ｎ−ジメチルホルムアミド、Ｎ，Ｎ−ジメチルアセトアミド、ジメチルスルホキシド又はトルエンを使用して耐薬品性を評価した場合、いずれの溶媒に浸漬した場合であっても、浸漬後の不織布の質量は浸漬前の不織布の質量の８５％以上であることができる。
【００３０】
本発明の不織布の目付（ＪＩＳ Ｌ１０８５に準じて１０ｃｍ×１０ｃｍとして測定した値）は特に限定するものではないが、０．１〜２０ｇ／ｍ２であるのが好ましく、０．５〜１８ｇ／ｍ２であるのがより好ましく、１〜１５ｇ／ｍ２であるのが更に好ましい。また、不織布の厚さは、５Ｎ荷重時の外側マイクロメーターを用いて測定した値（μｍ）で、２〜１００μｍであるのが好ましく、３〜８０μｍであるのがより好ましい。
【００３１】
このような本発明の耐熱性、機械的特性、電気的特性及び耐薬品性に優れる不織布は、例えば、ポリベンゾイミダゾールに加えて、熱硬化性樹脂又はエポキシ基を有する化合物を含む、ポリベンゾイミダゾールを主体とする紡糸溶液を調製する工程、前記紡糸溶液を紡糸して平均繊維径が２μｍ以下の極細繊維を形成し、直接集積して繊維ウエブを形成する工程、及び前記繊維ウエブを熱処理することにより不織布を形成する工程により製造することができる。
【００３２】
まず、ポリベンゾイミダゾール、熱硬化性樹脂又はエポキシ化合物を用意し、ＰＢＩと熱硬化性樹脂又はエポキシ基を有する化合物を含む、ＰＢＩを主体とする紡糸溶液を調製する。前述の通り、熱硬化性樹脂としては、フェノール樹脂又はエポキシ樹脂を使用することができ、エポキシ化合物は、紡糸時に揮発することなく、有効に硬化剤として作用できるように、紡糸溶液の溶媒よりも高い沸点（好ましくは１０℃以上高い沸点、より好ましくは２０℃以上高い沸点、更に好ましくは３０℃以上高い沸点）を有するエポキシ化合物を使用するのが好ましい。例えば、紡糸溶液の溶媒がＤＭＡｃである場合、ＤＭＡｃの沸点が１６５℃であるため、１６５℃よりも高い沸点（好ましくは１７５℃以上、より好ましくは１８５℃以上、更に好ましくは１９５℃以上）を有するエポキシ化合物（例えば、エポキシシラン、グリシジルフェニルエーテル、１,４−ブタンジオールジグリシジルエーテルなど）を使用するのが好ましい。
【００３３】
なお、紡糸溶液は、ＰＢＩに加えて、熱硬化性樹脂又はエポキシ化合物を溶解させることのできる溶媒を用意し、その溶媒に溶解させることによって調製できる。この溶媒は熱硬化性樹脂又はエポキシ化合物によっても異なるため、特に限定するものではないが、例えば、Ｎ，Ｎ−ジメチルホルムアミド、Ｎ，Ｎ−ジメチルアセトアミド、ジメチルスルホキシド、Ｎ−メチル−２−ピロリドン、トルエンを挙げることができる。なお、２種類以上の溶媒を混合した混合溶媒を利用しても良い。
【００３４】
また、紡糸溶液は、熱硬化性樹脂又はエポキシ化合物の他に、塩を含んでいるのが好ましい。塩を含み、紡糸溶液の導電性が高くなることによって、極細繊維の繊維径が小さくなりやすく、しかも繊維径のばらつきを小さくすることができるためである。
【００３５】
このような塩の種類としては、例えば、塩化リチウム、塩化ナトリウム、塩化カリウム、塩化カルシウム、塩化アンモニウムなどの塩化物塩；リン酸ナトリウム、リン酸カルシウム、リン酸二水素ナトリウムなどのリン酸塩；亜硝酸ナトリウムなどの亜硝酸塩；硝酸アルミニウム、硝酸カリウム、硝酸カルシウム、硝酸ナトリウムなどの硝酸塩；酢酸カルシウム、酢酸ナトリウムなどの酢酸塩；炭酸カリウム、炭酸カルシウム、炭酸ナトリウムなどの炭酸塩；硫酸アルミニウム、硫酸アンモニウム、硫酸カリウム、硫酸カルシウム、硫酸ナトリウム、硫酸バリウムなどの硫酸塩；を挙げることができる。
【００３６】
また、紡糸溶液は、ＰＢＩと熱硬化性樹脂又はエポキシ化合物を同じ溶媒に溶解させて調製できるし、ＰＢＩと熱硬化性樹脂又はエポキシ化合物を別の溶媒に溶解させて溶解液をそれぞれ調製した後に混合して調製できる。なお、ＰＢＩと熱硬化性樹脂又はエポキシ化合物を含む紡糸溶液を調製する場合、得られる極細繊維おけるＰＢＩが主体（５０ｍａｓｓ％以上）となるように、ＰＢＩと熱硬化性樹脂又はエポキシ化合物との混合比率を調整する。
【００３７】
更に、紡糸溶液の濃度はＰＢＩと熱硬化性樹脂又はエポキシ化合物とが溶解できる濃度であれば良く、特に限定するものではないが、５〜４０ｍａｓｓ％であることができる。なお、平均繊維径がより細い極細繊維を製造するためには、１０〜３０ｍａｓｓ％であるのが好ましい。
【００３８】
次いで、紡糸溶液を紡糸して平均繊維径が２μｍ以下の極細繊維を形成し、直接集積して繊維ウエブを形成する。このように、平均繊維径が２μｍ以下の極細繊維を形成し、直接集積して繊維ウエブを形成する方法は、特に限定するものではないが、例えば、静電紡糸法、特開２００９−２８７１３８号公報に開示されているような、ガスの剪断作用により紡糸する方法、或いは特開２０１１−３２５９３号公報に開示されているような、電界の作用に加えてガスの剪断力を作用させて紡糸する方法によって紡糸し、紡糸した繊維を、直接、ドラムやネットなどの捕集体上に集積して、繊維ウエブを形成できる。これらの中でも静電紡糸法によれば、平均繊維径が２μｍ以下の極細繊維を紡糸しやすく、繊維径が揃っており、しかも連続した極細繊維を紡糸しやすいため好適である。
【００３９】
次いで、前記繊維ウエブを熱処理することにより、温度８０℃のＮ−メチル−２−ピロリドン溶液中に、３０分間浸漬した後における質量が、浸漬前の質量の８５％以上の不織布を製造する。この熱処理は、極細繊維中に熱硬化性樹脂が含まれている場合には、熱硬化性樹脂が熱硬化する熱処理であり、極細繊維中にエポキシ化合物が含まれている場合には、エポキシ化合物が硬化剤として作用する熱処理である。このように、前記熱処理は熱硬化性樹脂又はエポキシ化合物の種類によって異なるため、特に限定するものではないが、例えば、熱硬化性樹脂がエポキシ樹脂である場合、温度１８０℃で３０分間の熱処理を実施して本発明の不織布を製造することができる。
【００４０】
このように、本発明の不織布の製造方法によれば、紡糸した繊維を直接集積した繊維ウエブを、単に熱処理するだけで、耐熱性、機械的特性、電気的特性及び耐薬品性に優れる不織布を製造できるため、簡素な不織布の製造方法である。また、比較的低い温度での熱処理によって製造できるため、エネルギー又はコスト的にも有利である。
【００４１】
以上のような方法により、本発明の不織布を製造することができるが、不織布が各種用途に適合するように、必要であれば、各種後処理を実施することができる。例えば、カレンダー処理、親水化処理、撥水化処理、界面活性剤付与処理、純水洗浄処理などを実施することができる。
【実施例】
【００４２】
以下に、本発明の実施例を記載するが、本発明は以下の実施例に限定されるものではない。
【００４３】
（実施例１〜４、比較例１〜３）
ジメチルアセトアミド（ＤＭＡｃ、沸点：１６５℃）に、  ポリベンゾイミダゾール（ＰＢＩ、佐藤ライト工業株式会社製、ＰＢＩ  ＤＯＰＥ  Ｓ２６）を加えて、濃度１９ｍａｓｓ％の溶解溶液を調製した。その後、前記溶解溶液のＰＢＩの固形質量（１００）に対して、１，４−ブタンジオールジグリシジルエーテル（ＢＤＥ、沸点：２６６℃）を、それぞれ１０（実施例１）、７（実施例２）、２０（実施例３）、１００（実施例４）、３（比較例１）、５（比較例２）又は４００（比較例３）溶解させ、紡糸溶液を調製した。
【００４４】
次いで、前記紡糸溶液を次の条件で静電紡糸して繊維化し、捕集体であるドラム上に、直接集積して繊維ウエブを形成した。
【００４５】
＜静電紡糸条件＞
（１）１本のノズルあたりの吐出量：１ｇ／時間
（２）ノズル先端と捕集体（ドラム）表面との距離：８ｃｍ
（３）印加電圧：２０ｋＶ
（４）紡糸空間の雰囲気：温度２５℃／相対湿度３０％ＲＨ
【００４６】
そして、前記繊維ウエブを温度１８０℃に設定したオーブンにより３０分間熱処理を実施して、表１に示す平均繊維径を有する極細連続繊維のみからなる不織布（目付：５ｇ／ｍ２、厚さ：２５μｍ）をそれぞれ製造した。
【００４７】
これら不織布を、温度８０℃のＮ−メチル−２−ピロリドン溶液中に、３０分間浸漬した後における、不織布の質量の浸漬前の質量に対する百分率も表１に示す通りであった。なお、実施例１〜４の不織布をＮＭＰ溶液に浸漬した後に、電子顕微鏡により表面状態を観察したが、不織布の収縮による皺が観察されないものであったのに対して、比較例１、２の不織布をＮＭＰ溶液に浸漬した後に、電子顕微鏡により表面状態を観察すると、不織布の収縮に起因する皺が観察された。また、比較例３において、不織布を作製しようとしたが、極細連続繊維を形成できなかったり、極細連続繊維形成後に一部が溶解していたため、平均繊維径の測定及び耐薬品性の評価は行わなかった。
【００４８】
【表１】
2014234581.tif 000005
【００４９】
表１から明らかなように、本発明の不織布は浸漬後の質量が浸漬前の質量の８５％以上の、耐薬品性に優れるものであった。
【００５０】
（実施例５〜７、比較例４〜５）
ジメチルアセトアミド（ＤＭＡｃ）に、ポリベンゾイミダゾール（ＰＢＩ、佐藤ライト工業株式会社製、ＰＢＩ  ＤＯＰＥ  Ｓ２６）濃度１９ｍａｓｓ％の溶解溶液を調製した。その後、前記溶解溶液のＰＢＩの固形質量（１００）に対して、フェノール樹脂［旭有機工業株式会社製、ＨＰ３０００Ａ（実施例５）］、エポキシ基含有シランカップリング剤［東レ製、ＳＨ６０４０、沸点：２９０℃（実施例６）］、エポキシ樹脂［ＤＩＣ製、ＥＰＩＣＬＯＮ  Ｎ−６６０（実施例７）］、ブチルグリシジルエーテル（沸点：１６５℃、比較例４）、アリルグリシジルエーテル（沸点：１５３．９℃、比較例５）をそれぞれ２０、溶解させたこと以外は、実施例１と同様に、繊維ウエブの形成、及び熱処理を実施して、極細連続繊維からなる不織布（目付：６ｇ／ｍ２、厚さ：２８μｍ）をそれぞれ製造した。これら不織布を構成する極細連続繊維の平均繊維径、及び温度８０℃のＮＭＰ溶液中に３０分間浸漬した後における、不織布の質量の浸漬前の質量に対する百分率は表２に示す通りであった。なお、実施例５〜７の不織布をＮＭＰ溶液に浸漬した後に、電子顕微鏡により表面状態を観察したが、不織布の収縮による皺が観察されないものであった。また、比較例４又は比較例５の不織布をＮＭＰ溶液に浸漬したところ、完全に溶解してしまった。
【００５１】
【表２】
2014234581.tif 000006
【００５２】
表２から、熱硬化性樹脂又はジメチルアセトアミドよりも沸点の高いエポキシ化合物を含む不織布は、浸漬後の質量が浸漬前の質量の８５％以上の、耐薬品性に優れるものであることがわかった。
【００５３】
（比較例６）
ジメチルアセトアミド（ＤＭＡｃ）に、  ポリベンゾイミダゾール（ＰＢＩ、佐藤ライト工業株式会社製、ＰＢＩ  ＤＯＰＥ  Ｓ２６）を溶解させ、濃度１９ｍａｓｓ％の紡糸溶液を調製した。
【００５４】
次いで、前記紡糸溶液を実施例１と同じ条件で静電紡糸して繊維ウエブを形成した後、形成した繊維ウエブを温度３００℃に設定した電気炉により６０分間熱処理を実施して、平均繊維径３００ｎｍの極細連続繊維のみからなる不織布（目付：６ｇ／ｍ２、厚さ：２８μｍ）を製造した。この不織布を温度８０℃のＮＭＰ溶液中に３０分間浸漬した後における、不織布の質量の浸漬前の質量に対する百分率は５０％で、耐薬品性の劣るものであった。また、不織布をＮＭＰ溶液に浸漬した後に、電子顕微鏡により表面状態を観察すると、不織布の収縮に起因する皺が観察された。
【００５５】
（比較例７）
比較例６と同様にして形成した繊維ウエブを、室温下で、硫酸溶液（濃度：５ｍａｓｓ％）に１時間浸漬した後、温度３５０℃に設定した電気炉で乾燥したところ、繊維が溶解してしまい、シートとして取り扱うことができなかった。
【産業上の利用可能性】
【００５６】
本発明の不織布は耐熱性、機械的特性、電気的特性及び耐薬品性に優れているため、フィルタ、セパレータ、支持体、クッション材、断熱材料、或いは防護服として好適に使用することができる。より具体的には、宇宙航空機等のエンジン用フィルタ、産業燃料炉等の集塵設備用バグフィルタなどのフィルタ；二次電池用セパレータ、コンデンサー用セパレータなどの電気化学素子用のセパレータ；燃料電池などの電解質膜用の支持体；鉄鋼非鉄金属分野の製造工程中で使用されるクッション材などのクッション材；精密機器や各種産業機器用の断熱材料；耐熱性や耐溶剤が必要な防護服又は防火服、として好適に使用できる。